(57)【要約】【課題】  作業効率の向上及びコスト低減が可能な竹集成材の製造方法を提供する。【解決手段】  竹集成材１の原材料となる竹材６を長手方向に沿って割裂して複数の割裂片２を形成した後、複数の割裂片２を、複数の割裂片２のうち半数の割裂片２をその他の割裂片２と長手方向の向きを反転させて型枠内に投入し、型枠内において複数の割裂片２間に隙間が形成されないように複数の割裂片２間に接着剤を充填し、複数の割裂片２及び接着剤４を、割裂片２の長手方向と直角の方向から加熱するとともに加圧して竹集成材１を製造する。【選択図】    図５
2006297782.tif 000002
【特許請求の範囲】
【請求項１】
竹材を長手方向に沿って割裂して複数の割裂片を形成し、
前記複数の割裂片を互いに長手方向の向きを揃えて型枠内に投入し、その複数の割裂片間に接着剤を充填した状態で加圧することを特徴とする竹集成材の製造方法。
【請求項２】
前記複数の割裂片のうち一部の割裂片を、その他の割裂片と長手方向の向きを反転させて前記型枠内に投入することを特徴とする請求項１に記載した竹集成材の製造方法。
【請求項３】
前記割裂片の幅を、前記竹材の肉厚と同一または略同一とすることを特徴とする請求項１または２に記載した竹集成材の製造方法。
【請求項４】
前記割裂片の長手方向に沿った縁部を面取りすることを特徴とする請求項１から３のうちいずれか１項に記載した竹集成材の製造方法。
【請求項５】
前記割裂片の長手方向に沿った縁部を面取りした際に割裂片から取り除いた切片を、前記面取りした割裂片とともに前記型枠内に投入することを特徴とする請求項４に記載した竹集成材の製造方法。
【請求項６】
複数の竹材を互いに長手方向の向きを揃えて型枠内に投入し、その複数の竹材間に接着剤を充填した状態で、前記複数の竹材及び接着剤を竹材の長手方向と直角又はほぼ直角の方向から加圧することを特徴とする竹集成材の製造方法。
【請求項７】
前記複数の竹材のうち一部の竹材を、その他の竹材と長手方向の向きを反転させて前記型枠内に投入することを特徴とする請求項６に記載した竹集成材の製造方法。
【請求項８】
前記複数の竹材は、小枝部分であることを特徴とする請求項６または７に記載した竹集成材の製造方法。
【請求項９】
前記割裂片又は竹材の節部分のうち割裂片又は竹材の内側の部分及び外周面から突出した部分を圧壊又は取り除くことを特徴とする請求項１から８のうちいずれか1項に記載した竹集成材の製造方法。
【請求項１０】
前記接着剤を熱硬化性の接着剤とし、前記型枠内に投入した前記複数の割裂片又は複数の竹材と前記接着剤とを加熱するとともに加圧することを特徴とする請求項１から９のうちいずれか１項に記載した竹集成材の製造方法。
【請求項１１】
請求項１から１０のうちいずれか１項に記載した竹集成材の製造方法を用いて製造したことを特徴とする竹集成材。
【発明の詳細な説明】
【技術分野】
【０００１】
本発明は、任意の形状に加工した複数の竹材同士を結合して竹集成材を製造する竹集成材の製造方法及び竹集成材に関する。
【背景技術】
【０００２】
一般に、竹材は、檜や杉等の他の木材と比較して生育が速く、低コストで確保できるため供給が容易である。また、弾力性に富んで強靭であるため、建築物や建具等の構造材として利用価値が高い。そのため、従来から、任意の形状に加工した複数の竹材同士を結合して、棒状や板状等の建材に好適な形状の竹集成材を製造する方法として、例えば特許文献１に記載されているような竹集成材の製造方法が用いられている。
【０００３】
特許文献１に記載されている竹集成材の製造方法は、まず、竹集成材の原材料となる竹材を、竹材の長手方向に沿って割裂して、図８に示すような割裂片２を複数形成する。次に、図９に示すように、各割裂片２を切削加工して複数の平板片１４とし、複数の平板片１４を型枠内において所望の形状に積層した後、複数の平板片１４同士を接合して、棒状や板状等、建材に好適な所望の形状の竹集成材を製造する方法である。
【特許文献１】特開平１０−１６６３１２号公報（図２）
【発明の開示】
【発明が解決しようとする課題】
【０００４】
しかしながら、特許文献１に記載されている竹集成材の製造方法は、割裂片２を切削加工して平板片１４としているため、切削加工の際に、割裂片２の内側部１６ａ、外側部１６ｂ及び端部１６ｃ等の各廃棄部分１６が形成されることとなる。したがって、竹資源が効率的に利用されず、歩留まりが悪く、材料コストが増加してしまう。
また、割裂片２を平板片１４とする際に切削加工が必要となるため、作業工程が複雑化してしまい、作業効率が低下するとともに作業コストが増加してしまう。
【０００５】
さらに、型枠内において、複数の割裂片２を所望の形状に積層しているため、作業工程が複雑化してしまい、作業効率が低下するとともに作業コストが増加してしまう。
本発明は、上述のような問題点に着目してなされたもので、竹集成材を製造する際に形成される廃棄部分を減少させて歩留まりを向上させることにより、竹資源の効率的な利用を可能とし、作業効率の向上及びコスト低減が可能な竹集成材の製造方法を提供することを課題とする。
【課題を解決するための手段】
【０００６】
前記課題を解決するために、本発明のうち、請求項１に記載した発明は、竹材を長手方向に沿って割裂して複数の割裂片を形成し、
前記複数の割裂片を互いに長手方向の向きを揃えて型枠内に投入し、その複数の割裂片間に接着剤を充填した状態で加圧することを特徴とするものである。
本発明によれば、竹集成材の原材料となる任意の長手方向長さの竹材を、長手方向に沿って割裂して複数の割裂片を形成しているため、竹集成材の原材料となる竹材から形成される廃棄部分を減少させることが可能となる。
また、型枠内において、複数の割裂片を互いに長手方向の向きを揃えて型枠内に投入しているため、竹集成材の製造に伴う作業工程が簡略化される。
【０００７】
次に、本発明のうち、請求項２に記載した発明は、請求項１に記載した発明であって、前記複数の割裂片のうち一部の割裂片を、その他の割裂片と長手方向の向きを反転させて前記型枠内に投入することを特徴とするものである。
本発明によれば、複数の割裂片のうち一部の割裂片を、その他の割裂片と長手方向の向きを反転させて型枠内に投入しているため、竹集成材の厚さを均一化することが可能となるとともに、竹集成材の密度を均一化することが可能となる。
【０００８】
次に、本発明のうち、請求項３に記載した発明は、請求項１または２に記載した発明であって、前記割裂片の幅を、前記竹材の肉厚と同一または略同一とすることを特徴とするものである。
本発明によれば、割裂片の幅を竹材の肉厚と同一または略同一とすることにより、割裂片の断面形状が略正方形となるため、竹集成材の形状を所望の形状とすることが容易となる。
【０００９】
次に、本発明のうち、請求項４に記載した発明は、請求項１から３のうちいずれか１項
に記載した発明であって、前記割裂片の長手方向に沿った縁部を面取りすることを特徴とするものである。
本発明によれば、割裂片の長手方向に沿った縁部を面取りすることにより、型枠内において複数の割裂片間に形成される隙間が減少するため、竹集成材の密度を向上させることが可能となる。
【００１０】
次に、本発明のうち、請求項５に記載した発明は、請求項４に記載した発明であって、前記割裂片の長手方向に沿った縁部を面取りした際に割裂片から取り除いた切片を、前記面取りした割裂片とともに前記型枠内に投入することを特徴とするものである。
本発明によれば、割裂片の長手方向に沿った縁部を面取りした際に割裂片から取り除いた切片を、面取りした割裂片とともに型枠内に投入することにより、型枠内において複数の割裂片間に形成される隙間が更に減少するため、竹集成材の密度を更に向上させることが可能となる。
また、面取りを設けた割裂片とともに、面取りを設けた際に割裂片から取り除かれた切片も竹集成材の材料としているため、竹集成材の原材料となる竹材から形成される廃棄部分を減少させることが可能となる。
【００１１】
次に、本発明のうち、請求項６に記載した発明は、複数の竹材を互いに長手方向の向きを揃えて型枠内に投入し、その複数の竹材間に接着剤を充填した状態で、前記複数の竹材及び接着剤を竹材の長手方向と直角又はほぼ直角の方向から加圧することを特徴とするものである。
本発明によれば、竹集成材の原材料となる複数の竹材を、互いに長手方向の向きを揃えて型枠内に投入しているため、竹集成材の製造に伴う作業工程が簡略化される。
【００１２】
次に、本発明のうち、請求項７に記載した発明は、請求項６に記載した発明であって、前記複数の竹材のうち一部の竹材を、その他の竹材と長手方向の向きを反転させて前記型枠内に投入することを特徴とするものである。
本発明によれば、複数の竹材のうち一部の竹材を、その他の竹材と長手方向の向きを反転させて型枠内に投入しているため、竹集成材の長手方向と直角の方向に沿った厚さを均一化することが可能となるとともに、竹集成材の品質を均一化することが可能となる。
【００１３】
次に、本発明のうち、請求項８に記載した発明は、請求項６または７に記載した発明であって、前記複数の竹材は、小枝部分であることを特徴とするものである。
本発明によれば、竹集成材の材料として使用可能な竹資源が増加する。
次に、本発明のうち、請求項９に記載した発明は、請求項１から８のうちいずれか1項に記載した発明であって、前記割裂片又は竹材の節部分のうち割裂片又は竹材の内側の部分及び外周面から突出した部分を圧壊又は取り除くことを特徴とするものである。
本発明によれば、割裂片又は竹材の厚さが均一化されるため、竹集成材の形状を所望の形状とすることが容易となるとともに、竹集成材の品質を均一化することが可能となる。
【００１４】
次に、本発明のうち、請求項１０に記載した発明は、請求項１から９のうちいずれか１項に記載した発明であって、前記接着剤を熱硬化性の接着剤とし、前記型枠内に投入した前記複数の割裂片又は複数の竹材と前記接着剤とを加熱するとともに加圧することを特徴とするものである。
本発明によれば、高強度の竹集成材を形成することが可能となる。
次に、本発明のうち、請求項１１に記載した発明は、請求項１から１０のうちいずれか１項に記載した竹集成材の製造方法を用いて製造したことを特徴とする竹集成材である。
【発明の効果】
【００１５】
本発明によれば、竹集成材を製造する際に形成される廃棄部分を減少させて、竹集成材の原材料となる竹材の歩留まりを向上させることにより、竹資源の効率的な利用が可能となるとともに、竹集成材の製造に伴う作業効率の向上及びコスト低減が可能となる。
【発明を実施するための最良の形態】
【００１６】
次に、本発明の実施形態について図面を参照しつつ説明する。
まず、図１から図５を参照して、本発明の第一実施形態を説明する。
図１及び図２に示すように、本実施形態の製造方法を用いて製造される竹集成材１は、竹集成材１の原材料となる竹材を加工して形成した複数の割裂片２と、複数の割裂片２間に充填される接着剤４とから形成されている。なお、竹集成材１の原材料となる竹材は、あらかじめ、竹集成材１の形状を所望の形状とするために好適な長手方向長さに切断されている。
【００１７】
以下に、図３から図５を参照して、本実施形態の製造方法を用いて竹集成材１を製造する方法について説明する。
まず、複数の割裂片２を形成する際は、図３に示すような、竹集成材１の原材料となる竹材６を用いる。ここで、竹材６の両端部のうち径の大きい端部を一方の端部６ａとし、一方の端部６ａよりも径の小さい端部を他方の端部６ｂとする。
【００１８】
次に、図４に示すように、竹材６を、竹材６の一方の端部６ａ又は他方の端部６ｂから、竹材６の長手方向に沿って割裂し、複数の割裂片２を形成する。このとき、竹材６を長手方向に沿って割裂すると、竹資源特有の性質により、竹材６は繊維方向に沿って割裂される。また、竹材６を長手方向に沿って割裂する幅、すなわち割裂片２の幅は、竹材６の肉厚と同一とする。
【００１９】
次に、割裂片２の節部分８のうち、割裂片２の内側にある部分及び割裂片２の外周面から突出している部分を取り除く。ここで、節部分８のうち、割裂片２の内側にある部分及び割裂片２の外周面から突出している部分を取り除く方法としては、ノミ等を用いて切削する方法が挙げられる。なお、複数の割裂片２を形成する前に、あらかじめ、竹材６の節部分８のうち、竹材６の内側にある部分及び竹材６の外周面から突出している部分を取り除いてもよい。竹材６の節部分８のうち、竹材６の内側にある部分を取り除く方法としては、竹材６の端部に形成された開口部分から、ドリル等を用いて破砕する方法も挙げられる。また、節部分８のうち、割裂片２の内側にある部分及び割裂片２の外周面から突出している部分を、ハンマー等を用いて節部分８を打撃することにより圧壊してもよく、この圧壊した部分を、複数の割裂片２とともに、後述する型枠内に投入してもよい。
【００２０】
竹材６を加工して複数の割裂片２を形成した後、図５に示すように、複数の割裂片２を、互いに長手方向の向きを揃えて型枠内に投入する。このとき、複数の割裂片２のうち半数の割裂片２を、その他の割裂片２と長手方向の向きを反転させる。
複数の割裂片２を型枠内へ投入した後、型枠内において複数の割裂片２間に隙間が形成されることが無いように、複数の割裂片２間に接着剤４を充填する。ここで、接着剤４としては、例えば、熱硬化性を有する環境保全型尿素樹脂系接着剤を用いる。環境保全型尿素樹脂系接着剤としては、ＵＰ４１１６（ＤＹＮＥＡ社製）等が挙げられる。また、型枠は、複数の割裂片２から製造した竹集成材１の形状が、棒状や板状等、所望の形状となるように、あらかじめ形成されている。
型枠内に複数の割裂片２を投入し、複数の割裂片２間に接着剤４を充填した状態で、複数の割裂片２及び接着剤４を、割裂片２の長手方向と直角の方向から加熱するとともに加圧して、竹集成材１の製造を終了する。
【００２１】
次に、本実施形態の製造方法の作用・効果について説明する。
本実施形態の製造方法によれば、竹集成材１の材料となる複数の割裂片２を、竹材６を長手方向に沿って割裂して形成しているため、従来の製造方法において形成されていた、竹集成材１の原材料となる竹材から形成される廃棄部分を減少させることが可能となる。その結果、竹集成材１の原材料となる竹材の歩留まりが向上し、竹資源を効率的に利用することが可能となるとともに、材料コストの低減が可能となる。
【００２２】
また、本実施形態の製造方法によれば、従来の製造方法において実施されていた、割裂片２を平板片に加工する切削加工が省略されるため、竹集成材１の製造に伴う作業工程が減少し、作業効率が向上するとともに作業コストが低減される。
さらに、本実施形態の製造方法によれば、複数の割裂片２のうち半数の割裂片２を、その他の割裂片２と長手方向の向きを反転させて型枠内に投入しているため、竹集成材１の厚さを均一化することが可能となり、竹集成材１の密度を均一化することが可能となる。
【００２３】
また、本実施形態の製造方法によれば、複数の割裂片２を形成する際に、竹材６を長手方向に沿って割裂する幅を、竹材６の肉厚と同一としたため、割裂片２の断面形状が略正方形となり、竹集成材１の形状を所望の形状とすることが容易となる。
また、本実施形態の製造方法によれば、割裂片２の節部分８のうち、割裂片２の内側にある部分及び割裂片２の外周面から突出している部分を圧壊又は取り除いているため、割裂片２の厚さが均一化する。このため、竹集成材１の形状を所望の形状とすることが容易となるとともに、竹集成材１の品質を均一化することが可能となる。
【００２４】
また、本実施形態の製造方法によれば、型枠内において複数の割裂片２間に熱硬化性の接着剤４を充填した後、複数の割裂片２及び接着剤４を加熱するとともに、複数の割裂片２及び接着剤４を、割裂片２の長手方向と直角の方向から加圧しているため、高強度の竹集成材１を製造することが可能となる。
また、本実施形態の製造方法によれば、竹集成材１の原材料となる竹材の歩留まりを向上させるとともに、竹材特有の利点、すなわち、高い弾力性、室内環境の浄化、優れた引張性状等を有した竹集成材１を製造することが可能となる。このため、建築物や建具等の構造材として利用価値の高い竹集成材１を、低コストで供給可能となり、環境保全に貢献することが可能となる。
【００２５】
なお、本実施形態の製造方法では、複数の割裂片２のうち半数の割裂片２を、その他の割裂片２と長手方向の向きを反転させて型枠内に投入したが、これに限定されるものではない。すなわち、竹材６の長手方向に沿った肉厚が均一であれば、竹材６を長手方向に沿って割裂して複数の割裂片２を形成した後、各割裂片２を長手方向の向きを変えずに型枠内に投入してもよい。この場合、竹集成材１の製造に伴う作業工程が減少するため、作業効率が向上するとともに作業コストが低減される。また、竹集成材１を所望の形状に製造することが可能であれば、複数の割裂片２のうち一部の割裂片２を、その他の割裂片２と長手方向の向きを反転させて型枠内に投入してもよい。
【００２６】
また、本実施形態の製造方法では、複数の割裂片２を形成する際に、竹材６を長手方向に沿って割裂する幅を、竹材６の肉厚と同一としたが、これに限定されるものではなく、竹材６を長手方向に沿って割裂する幅を、竹材６の肉厚と略同一としてもよい。また、竹材６を長手方向に沿って割裂する幅を、竹材６の肉厚よりも狭い幅として、割裂片２の断面形状が略長方形となるようにしてもよい。すなわち、竹材６を長手方向に沿って割裂する幅は、竹集成材１が所望の形状に形成されるものであればよい。
【００２７】
さらに、本実施形態の製造方法では、複数の割裂片２を形成する際に、竹材６全体を長手方向に沿って割裂したが、これに限定されるものではなく、竹材６の一部を長手方向に沿って割裂してもよい。すなわち、例えば、竹材６の半分のみを長手方向に沿って割裂して複数の割裂片２を形成し、残りの断面が半円形状の竹材６を、竹垣の材料等、竹集成材１の材料以外として用いる構成としてもよい。
【００２８】
また、本実施形態の製造方法では、割裂片２の節部分８のうち、割裂片２の内側にある部分及び割裂片２の外周面から突出している部分を圧壊又は取り除いたが、これに限定されるものではない。すなわち、複数の割裂片２を長手方向と直角の方向から加圧する際に、この加圧力によって、割裂片２の節部分８のうち、割裂片２の内側にある部分及び割裂片２の外周面から突出している部分を圧壊してもよい。この場合、竹集成材１の製造に伴う作業工程が減少するため、作業効率が向上するとともに作業コストが低減される。
【００２９】
また、本実施形態の製造方法では、複数の割裂片２を型枠内へ投入した後、型枠内において複数の割裂片２間に隙間が形成されることが無いように、複数の割裂片２間に接着剤４を充填したが、これに限定されるものではない。すなわち、竹集成材１が所望の形状に製造可能であれば、複数の割裂片２にそれぞれ接着剤４を塗布した後、複数の割裂片２を型枠内に投入してもよい。割裂片２に接着剤４を塗布する方法としては、例えば、型枠内に投入する前の割裂片２に対し、スプレー等によって接着剤４を噴き付ける方法が挙げられる。
【００３０】
また、本実施形態の製造方法では、型枠内に複数の割裂片２を投入し、複数の割裂片２間に接着剤４を充填した状態で、複数の割裂片２及び接着剤４を、割裂片２の長手方向と直角の方向から加熱するとともに加圧したが、これに限定されるものではない。すなわち、複数の割裂片２及び接着剤４を加圧する方向は、例えば、割裂片２の長手方向と略直角の方向等、竹集成材１が製造可能な方向であればよい。
【００３１】
また、本実施形態の製造方法では、型枠内において複数の割裂片２間に熱硬化性の接着剤４を充填した後、複数の割裂片２及び接着剤４を加熱するとともに、複数の割裂片２及び接着剤４を、割裂片２長手方向と直角の方向から加圧したが、これに限定されるものではない。すなわち、接着剤４が、加熱を必要とせずに複数の割裂片２同士を結合可能なものであれば、接着剤４として熱硬化性を有していないものを用い、複数の割裂片２及び接着剤４を加熱せずに、複数の割裂片２及び接着剤４を、割裂片２の長手方向と直角の方向から加圧してもよい。この場合、竹集成材１の製造に伴う作業工程が減少するため、作業効率が向上するとともに作業コストが低減される。
【００３２】
また、本実施形態の製造方法では、型枠内において複数の割裂片２間に熱硬化性の接着剤４を充填した後、複数の割裂片２及び接着剤４を加熱するとともに、複数の割裂片２及び接着剤４を、割裂片２長手方向と直角の方向から加圧したが、これに限定されるものではない。すなわち、型枠内において複数の割裂片２間に熱硬化性の接着剤４を充填した後、複数の割裂片２及び接着剤４を加熱し、複数の割裂片２及び接着剤４の加熱が終了した後に、複数の割裂片２及び接着剤４を、割裂片２長手方向と直角の方向から加圧してもよい。
【００３３】
次に、本発明の第二実施形態について図面を参照しつつ説明する。なお、上述した第一実施形態と同様の構成については、同一符号を付して詳細な説明は省略する。
図６に示すように、本実施形態の製造方法を用いて製造される竹集成材１は、割裂片２の構成を除き、上述した第一実施形態と同様の構成となっている。すなわち、本実施形態における割裂片２は、長手方向に沿った縁部に面取り１０が設けられている。
その他の構成は、上述した第一実施形態と同様である。
【００３４】
以下に、本実施形態の製造方法を用いて竹集成材１を製造する方法について説明する。なお、上述した第一実施形態と同様の工程については、詳細な説明は省略する。
まず、上述した第一実施形態と同様の方法を用いて、竹材６から複数の割裂片２を形成する。
竹材６から複数の割裂片２を形成した後、各割裂片２の長手方向に沿った縁部を取り除き、各割裂片２の長手方向に沿った縁部に面取り１０を設ける。割裂片２に面取り１０を設ける方法としては、例えば、割裂片２の長手方向に沿った縁部を、カンナ等を用いて切削する方法が挙げられる。
【００３５】
各割裂片２の長手方向に沿った縁部に面取り１０を設けた後、各割裂片２とともに、各割裂片２に面取り１０を設けた際に各割裂片２から取り除かれた複数の切片１２を、型枠内に投入する。このとき、上述した第一実施形態と同様に、複数の割裂片２のうち半数の割裂片２を、その他の割裂片２と長手方向の向きを反転させて型枠内へ投入する。
型枠内に複数の割裂片２及び切片１２を投入した後、型枠内において複数の割裂片２及び切片１２間に隙間が形成されることが無いように、複数の割裂片２及び切片１２間に接着剤４を充填する。そして、これらの割裂片２、切片１２及び接着剤４を、割裂片２の長手方向と直角の方向から加熱するとともに加圧して、竹集成材１の製造を終了する。
【００３６】
次に、本実施形態の製造方法の作用・効果について説明する。
本実施形態の製造方法によれば、割裂片２の長手方向に沿った縁部に面取り１０が設けられているため、型枠内に投入した複数の割裂片２間に形成される隙間が減少する。このため、竹集成材１の密度が向上して、竹集成材１の品質が向上する。
また、本実施形態の製造方法によれば、複数の割裂片２とともに複数の切片１２を型枠内に投入しているため、複数の割裂片２のみを竹集成材１の材料に用いた場合と比較して、竹集成材１の密度が更に向上して、竹集成材１の品質が更に向上する。また、複数の割裂片２とともに、各割裂片２から取り除かれた複数の切片１２も竹集成材１の材料としているため、竹集成材１の原材料となる竹材から形成される廃棄部分が減少し、竹集成材１の原材料となる竹材の歩留まりが向上して、材料コストの低減が可能となる。
【００３７】
なお、本実施形態の製造方法では、複数の割裂片２とともに複数の切片１２を型枠内に投入したが、これに限定されるものではなく、複数の割裂片２のみを型枠内に投入してもよい。
また、本実施形態の製造方法では、複数の割裂片２とともに複数の切片１２を型枠内に投入したが、これに限定されるものではなく、例えば、竹集成材１の形状を小径の棒状とする場合等は、複数の切片１２のみを型枠内に投入してもよい。
その他の作用・効果は、上述した第一実施形態と同様である。
【００３８】
次に、本発明の第三実施形態について図面を参照しつつ説明する。なお、上述した第一及び第二実施形態と同様の構成については、同一符号を付して詳細な説明は省略する。
図７に示すように、本実施形態の製造方法を用いて製造される竹集成材１は、竹集成材１の原材料となる複数の竹材６と、複数の竹材６間に充填される接着剤４とから形成されている。なお、複数の竹材６は、あらかじめ、竹集成材１の形状を所望の形状とするために好適な長手方向長さに切断されている。
その他の構成は、上述した第一実施形態と同様である。
【００３９】
以下に、本実施形態の製造方法を用いて竹集成材１を製造する方法について説明する。なお、上述した第一実施形態と同様の工程については、詳細な説明は省略する。
まず、上述した第一実施形態と同様の方法を用いて、竹材６の節部分８のうち、竹材６の内側にある部分及び竹材６の外周面から突出している部分を圧壊又は取り除いた後、複数の竹材６を、長手方向の向きを揃えて型枠内に投入する。このとき、竹材６のうち半数の竹材６を、残りの半数の竹材６と長手方向の向きを反転させる。
型枠内に複数の竹材６を投入した後、型枠内において複数の竹材６間に隙間が形成されることが無いように、複数の竹材６間に接着剤４を充填する。そして、複数の竹材６及び接着剤４を、竹材６の長手方向と直角の方向から加熱するとともに加圧して、竹集成材１の製造を終了する。
【００４０】
次に、本実施形態の製造方法の作用・効果について説明する。
本実施形態の製造方法によれば、竹材６に対し、切断や切削等の加工を実施せずに竹集成材１を製造したため、従来の製造方法において、竹集成材１の原材料となる竹材から形成されていた廃棄部分が減少する。その結果、竹集成材１の原材料となる竹材の歩留まりが向上し、材料コストの低減が可能となる。また、竹集成材１の製造に伴う作業工程が減少し、作業効率が向上するとともに作業コストが低減される。
【００４１】
また、本実施形態の製造方法によれば、複数の竹材６のうち半数の竹材６を、その他の竹材６と長手方向の向きを反転させて型枠内に投入しているため、竹集成材１の厚さを均一化することが可能となり、竹集成材１の密度を均一化することが可能となる。
なお、本実施形態の製造方法では、竹集成材１の材料となる複数の竹材６を、竹の節間部分及び節部分８としたが、これに限定されるものではない。すなわち、複数の竹材６として小枝部分を用いてもよい。この場合、竹集成材１の原材料となる竹材のうち、竹集成材１の材料として使用可能な部分が増加するため、竹資源を効率的に活用することが利用となるとともに、竹集成材１の原材料となる竹材の歩留まりが向上し、材料コストが低減される。
【００４２】
また、本実施形態の製造方法では、複数の竹材６のみを竹集成材１の材料としたが、これに限定されるものではなく、複数の竹材６とともに小枝部分を竹集成材１の材料としてもよい。
さらに、本実施形態の製造方法では、竹材６の節部分８のうち、竹材６の内側にある部分及び竹材６の外周面から突出している部分を圧壊又は取り除いたが、これに限定されるものではない。すなわち、型枠内に投入した複数の竹材６を、竹材６の長手方向と直角の方向から加圧する際に、この加圧力によって、竹材６の節部分８のうち、竹材６の内側にある部分及び竹材６の外周面から突出している部分を圧壊してもよい。この場合、竹集成材の製造に伴う作業工程が減少するため、作業効率が向上するとともに作業コストが低減される。
その他の作用・効果は、上述した第一実施形態と同様である。
【実施例】
【００４３】
以下、表1を参照して、本発明の竹集成材の製造方法を用いて製造した竹集成材の物性試験結果を示す。竹集成材としては、割裂片の断面形状及び成形圧が異なる四種類の竹集成材を用いた。曲げ試験は、タイプ１〜３の各竹集成材から、曲げ試験体（寸法２０×２０×３０ｍｍ）を切り出し、この曲げ試験体に対して行った。圧縮試験は、タイプ１〜３の各竹集成材から、圧縮試験体（寸法２０×２０×４０ｍｍ）を切り出し、この圧縮試験体に対して行った。引張試験は、直径３ｍｍ〜６ｍｍの割裂片単体に対して行った。なお、成形圧とは、加圧時に割裂片に加える圧力（ｋｇｆ／ｃｍ3）である。また、接着剤としては、フェノール樹脂を用いた。
また、比較例として、二種類の天然木材（ヒノキ、スギ）の物性試験結果を示した。
【００４４】
【表１】
2006297782.tif 000003
【００４５】
表１中に示されているように、本発明の竹集成材の製造方法を用いて製造した各竹集成材の有する物性は、曲げ強さが概ねヒノキ材の２倍程度であり、圧縮強度がヒノキ材の約１．５倍相当であることが確認された。また、曲げ試験における弾性係数は、全般としてヒノキ材よりも小さくなっていることが確認されており、竹材の特性が反映されていることが確認された。
【００４６】
また、割裂片単体の引張強度は、約１３２Ｎ／ｍｍ2の高い強度であり、竹材特有の利点である優れた引張性状を有していることが確認された。この引張強度は、アルミ金属の引張強度の約半分に相当しており、本発明の竹集成材の製造方法を用いて製造した竹集成材は、木造家屋等の木質系構造体の補強に十分利用可能であることが確認された。
以上より、本発明の竹集成材の製造方法を用いて製造した竹集成材は、建築物や建具等の構造材として好適であることが確認された。
【図面の簡単な説明】
【００４７】
【図１】本発明の第一実施形態の集成材を示す図である。
【図２】図１の一部拡大図である。
【図３】本発明の第一実施形態における竹材を示す図である。
【図４】本発明の第一実施形態における竹材の加工方法を示す図である。
【図５】本発明の第一実施形態における竹集成材の製造方法を示す図である。
【図６】本発明の第二実施形態における集成材の一部拡大図である。
【図７】本発明の第三実施形態の集成材を示す図である。
【図８】従来の材料となる竹材を示す図である。
【図９】従来の材料となる竹材を示す図である。
【符号の説明】
【００４８】
１    竹集成材
２    割裂片
４    接着剤
６    竹材
８    節部分
１０  面取り
１２  切片
１４  平板片
１６  廃棄部分
【図１】
2006297782.tif 000004
【図２】
2006297782.tif 000005
【図３】
2006297782.tif 000006
【図４】
2006297782.tif 000007
【図５】
2006297782.tif 000008
【図６】
2006297782.tif 000009
【図７】
2006297782.tif 000010
【図８】
2006297782.tif 000011
【図９】
2006297782.tif 000012